(57)【要約】様々な態様において、本発明は複合材料を形成する方法を提供する。その方法は、概して言えば、（１）装置の上にカーボンナノチューブを供給すること、このとき、その装置は電界または磁界のうちの少なくとも一つを有していて、その少なくとも一つの電界または磁界はカーボンナノチューブを一方向に整列させるものであり、および（２）少なくとも一つの電界または磁界によってカーボンナノチューブが一方向に整列している間にカーボンナノチューブの上にポリマーを供給すること、を含む。カーボンナノチューブの上にポリマーを供給することにより、ポリマーの中に埋め込まれた一方向に整列したカーボンナノチューブを含む複合材料が形成される。さらなる態様において、本発明は、本発明の方法によって形成されるポリマー複合材料を提供する。そのようなポリマー複合材料は、概して言えば、（１）ポリマー、このポリマーはポリマーマトリックスを形成する、および（２）複数のカーボンナノチューブ、これらカーボンナノチューブは一方向に整列されていて、ポリマーマトリックスの中に埋め込まれている、を含む。【選択図】なし【特許請求の範囲】
【請求項１】
複合材料を形成する方法であって：
装置の上にカーボンナノチューブを供給すること、このとき、その装置は電界または磁界のうちの少なくとも一つを有していて、その少なくとも一つの電界または磁界はカーボンナノチューブを一方向に整列させるものである；および
少なくとも一つの電界または磁界によってカーボンナノチューブが一方向に整列している間にカーボンナノチューブの上にポリマーを供給し、それによって、ポリマーの中に埋め込まれた一方向に整列したカーボンナノチューブを含む複合材料が形成されること；
を含む前記方法。
【請求項２】
前記方法は一回よりも多く繰り返され、その繰り返しによって複数の層を有するポリマー複合材料が形成され、このとき、各々の層は、ポリマーの中に埋め込まれた一方向に整列したカーボンナノチューブを含んでいる、請求項１に記載の方法。
【請求項３】
一方向に整列したカーボンナノチューブは、少なくとも一つの電界または磁界の方向に水平に整列したカーボンナノチューブを含む、請求項１に記載の方法。
【請求項４】
装置の上にカーボンナノチューブを供給することは、装置の上にカーボンナノチューブを吹き付けることを含む、請求項１に記載の方法。
【請求項５】
前記装置はフィルターを有する真空ろ過装置を含み、このとき、カーボンナノチューブとポリマーはフィルターの表面上に連続して供給される、請求項１に記載の方法。
【請求項６】
フィルターは０．２ミクロンのフィルター膜である、請求項５に記載の方法。
【請求項７】
フィルターは約０．０１μｍから約５０μｍまでの細孔サイズを有する、請求項５に記載の方法。
【請求項８】
一方向に整列したカーボンナノチューブは、カーボンナノチューブの連続した網状構造を有する、請求項１に記載の方法。
【請求項９】
前記方法は、連続したワイヤ、連続した繊維、連続したテープ、および薄いフィルムのうちの少なくとも一つを製造するために用いられる、請求項１に記載の方法。
【請求項１０】
カーボンナノチューブは、単層カーボンナノチューブ、二層カーボンナノチューブ、多層カーボンナノチューブ、超短カーボンナノチューブ、およびこれらの組み合わせからなる群から選択される、請求項１に記載の方法。
【請求項１１】
カーボンナノチューブは機能化されたカーボンナノチューブを含む、請求項１に記載の方法。
【請求項１２】
カーボンナノチューブは純粋なカーボンナノチューブを含む、請求項１に記載の方法。
【請求項１３】
カーボンナノチューブは単層カーボンナノチューブを含む、請求項１に記載の方法。
【請求項１４】
カーボンナノチューブは溶液中のものである、請求項１に記載の方法。
【請求項１５】
溶液はＮ−メチルピロリドンを含む、請求項１４に記載の方法。
【請求項１６】
カーボンナノチューブの上にポリマーを供給することは、カーボンナノチューブの上にポリマーを吹き付けることを含む、請求項１に記載の方法。
【請求項１７】
ポリマーは、ポリエチレン、ポリウレタン、ポリスチレン、ポリ塩化ビニル、ポリメチルメタクリレート、ポリビニルアルコール、ポリエチレングリコール、ポリ（エチレンテレフタレート）、エポキシポリマー、およびこれらの組み合わせからなる群から選択される、請求項１に記載の方法。
【請求項１８】
ポリマーは中密度ポリエチレンである、請求項１に記載の方法。
【請求項１９】
ポリマーは溶剤中のものである、請求項１に記載の方法。
【請求項２０】
溶剤は、トルエン、キシレン、ジメチルホルムアミド、メチルピロリドン、クロロホルム、ベンゼン、およびこれらの組み合わせからなる群から選択される、請求項１９に記載の方法。
【請求項２１】
溶剤はジクロロベンゼンを含む、請求項２０に記載の方法。
【請求項２２】
装置は電界を含む、請求項１に記載の方法。
【請求項２３】
導電性プレートによって装置に電界が誘導され、導電性プレートは銅のプレート、アルミニウムのプレート、黒鉛のプレート、酸化スズのプレート、およびこれらの組み合わせからなる群から選択される、請求項１に記載の方法。
【請求項２４】
装置は複数の平行な導電性のプレートまたは調節可能な導電性のプレートをさらに有していて、平行または調節可能な導電性のプレートによって少なくとも一つの電界または磁界の方向を調節することができて、調節することによって様々な所望の角度で一方向に整列したカーボンナノチューブを形成することができる、請求項１に記載の方法。
【請求項２５】
所望の角度は約０°から約１３５°までの範囲である、請求項２４に記載の方法。
【請求項２６】
装置は磁界を含む、請求項１に記載の方法。
【請求項２７】
装置の上にカーボンナノチューブを供給する前に、少なくとも一つの電界または磁界を作動させる、請求項１に記載の方法。
【請求項２８】
装置の上にカーボンナノチューブを供給している間に、少なくとも一つの電界または磁界を作動させる、請求項１に記載の方法。
【請求項２９】
装置の上にカーボンナノチューブを供給した後に、少なくとも一つの電界または磁界を作動させる、請求項１に記載の方法。
【請求項３０】
ポリマー複合材料であって：
ポリマー、このポリマーはポリマーマトリックスを形成する；および
複数のカーボンナノチューブ、このカーボンナノチューブは一方向に整列されていて、そしてこのカーボンナノチューブはポリマーマトリックスの中に埋め込まれている；
を含む前記ポリマー複合材料。
【請求項３１】
ポリマー複合材料は複数の層を有し、このとき、各々の層は、ポリマーマトリックスの中に埋め込まれた一方向に整列したカーボンナノチューブを含んでいる、請求項３０に記載のポリマー複合材料。
【請求項３２】
一方向に整列したカーボンナノチューブは水平に整列したカーボンナノチューブを含む、請求項３０に記載のポリマー複合材料。
【請求項３３】
一方向に整列したカーボンナノチューブは所望の角度で整列している、請求項３０に記載のポリマー複合材料。
【請求項３４】
所望の角度は約０°から約１３５°までの範囲である、請求項３３に記載のポリマー複合材料。
【請求項３５】
一方向に整列したカーボンナノチューブは、カーボンナノチューブの連続した網状構造を有する、請求項３０に記載のポリマー複合材料。
【請求項３６】
カーボンナノチューブは、単層カーボンナノチューブ、二層カーボンナノチューブ、多層カーボンナノチューブ、超短カーボンナノチューブ、およびこれらの組み合わせからなる群から選択される、請求項３０に記載のポリマー複合材料。
【請求項３７】
カーボンナノチューブは機能化されたカーボンナノチューブを含む、請求項３０に記載のポリマー複合材料。
【請求項３８】
カーボンナノチューブは純粋なカーボンナノチューブを含む、請求項３０に記載のポリマー複合材料。
【請求項３９】
カーボンナノチューブは単層カーボンナノチューブを含む、請求項３０に記載のポリマー複合材料。
【請求項４０】
ポリマーは、ポリエチレン、ポリウレタン、ポリスチレン、ポリ塩化ビニル、ポリメチルメタクリレート、ポリビニルアルコール、ポリエチレングリコール、ポリ（エチレンテレフタレート）、エポキシポリマー、およびこれらの組み合わせからなる群から選択される、請求項３０に記載のポリマー複合材料。
【請求項４１】
ポリマーは中密度ポリエチレンである、請求項３０に記載のポリマー複合材料。
【請求項４２】
ポリマー複合材料は、連続したワイヤ、連続した繊維、連続したテープ、および薄いフィルムのうちの少なくとも一つを含む、請求項３０に記載のポリマー複合材料。
【発明の詳細な説明】
【技術分野】
【０００１】
関連出願についてのクロス・リファレンス
[0001]本出願は米国仮特許出願６１／３２１２６７号（２０１０年４月６日提出）の優先権を主張する。その出願の内容の全てが参考文献として本明細書に取り込まれる。
【０００２】
連邦政府が後援する研究についての陳述
[0002]本発明は合衆国エネルギー省によって認められた認可番号ＤＥ−ＡＣ２６−０７ＮＴ４２６７７の下での政府の支援を受けて成されたものである。政府は本発明に一定の権利を有する。
【背景技術】
【０００３】
[0003] カーボンナノチューブを含む複合材料は、多くの分野で用途が見いだされる。しかし、そのような複合材料を製造する現在の方法は、カーボンナノチューブの制限された分散と整列を含めた様々な制限を受ける。そのような制限は、ひいては、形成された複合材料の導電性を含めた様々な重要な特性に影響するかもしれない。従って、分散しそして整列したカーボンナノチューブを含む複合材料を形成するためのより有効な方法を開発する必要性が、目下のところ存在する。
【発明の概要】
【０００４】
[0004]様々な態様において、本発明は複合材料を形成する方法を提供する。その方法は、概して言えば、（１）装置の上にカーボンナノチューブを供給すること、このとき、その装置は電界または磁界のうちの少なくとも一つを有していて、その少なくとも一つの電界または磁界はカーボンナノチューブを一方向に整列させるものであり、および（２）少なくとも一つの電界または磁界によってカーボンナノチューブが一方向に整列している間にカーボンナノチューブの上にポリマーを供給すること、を含む。カーボンナノチューブの上にポリマーを供給することにより、ポリマーの中に埋め込まれた一方向に整列したカーボンナノチューブを含む複合材料が形成される。
【０００５】
[0005]幾つかの態様において、一方向に整列したカーボンナノチューブは、少なくとも一つの電界または磁界の方向に水平に整列したカーボンナノチューブを含む。さらなる態様において、本発明の方法は、複数の層を有するポリマー複合材料を形成するために、一回よりも多く繰り返されてもよい。そのような態様において、各々の層は、ポリマーの中に埋め込まれた一方向に整列したカーボンナノチューブを含んでいる。
【０００６】
[0006]追加の態様において、本発明のポリマー複合材料を製造するために用いられる装置は、フィルターを有する真空ろ過装置を含む。そのような態様において、カーボンナノチューブとポリマーはフィルターの表面上に連続して供給される。
【０００７】
[0007]さらなる態様において、本発明は、本発明の方法によって形成されたポリマー複合材料を提供する。そのようなポリマー複合材料は、概して言えば、（１）ポリマーマトリックスを形成することのできるポリマー、および（２）一方向に整列されてポリマーマトリックスの中に埋め込まれる複数のカーボンナノチューブを含む。
【０００８】
[0008]様々な態様において、本発明の方法は、高導電性の連続したワイヤ、連続した繊維、テープ、および薄いフィルムとして用いるためのポリマー複合材料を形成するために用いることができる。そのような複合材料は、電気的、機械的および熱的な用途を含めた多数の用途を見いだすことができる。
【０００９】
[0009]上で列挙したやり方とその他の利点および本発明の目的が得られるように、上で簡単に説明された本発明についてのより詳細な説明は、添付した図面で例証されている特定の実施態様を参照することによって提示されるだろう。これらの図面は本発明の典型的な態様だけを示していて、従って本発明の範囲を限定するものとはみなされないことを理解しつつ、添付図面を用いることによって追加の特殊性と詳細とともに、本発明を以下で説明する。
【図面の簡単な説明】
【００１０】
【図１】[0010]図１は、幾つかの態様における本発明の複合材料の形成のために用いることのできるフィルター室３２を有する真空装置１０の図解を示す。
【図２】[0011]図２は、真空装置１０におけるフィルター室３２、および複合材料を製造するためにフィルター室を利用する方法の典型的な図解を示す。[0012]図２Ａは、フィルター室３２を利用する電界−真空噴霧（ＥＦＶＳ）処理法の図解を示す。[0013]図２Ｂは図２Ａにおける図解の側面図を示す。[0014]図２Ｃは、ワイヤの設置およびフィルター室３２における電界の影響下にあるサンプルについての概略図を示す。この態様において、フィルター室３２は広い領域を有する。[0015]図２Ｄは真空装置１０の実験室規模の構成の写真を示す。
【図３】[0016]図３は、追加の態様における本発明の複合材料を形成するために用いることのできる真空装置５０の概略図を示す。
【図４】[0017]図４は形成された複合材料のサンプルの写真である。
【図５】[0018]図５は、中密度ポリエチレン（ＭＤＰＥ）の中に分散された１０重量％の単層カーボンナノチューブ（ＳＷＮＴ）を含む複合材料（ＳＷＮＴ／ＭＤＰＥ複合材）のサンプルの電気抵抗率に及ぼす電界の強度の影響を示す。複合材料は本発明の真空装置を用いることによって得られた。電極材料として銅板が利用された。
【図６】[0019]図６は、様々な電界の強度を利用した本発明の方法に従って得られた様々な１０重量％のＳＷＮＴ／ＭＤＰＥ複合材の走査型電子顕微鏡（ＳＥＭ）画像を示す。[0020]図６Ａは、１１１Ｖ/ｃｍの電界強度を用いて加工処理された１０重量％のＳＷＮＴ／ＭＤＰＥ複合材のサンプルのＳＥＭ画像を示す。[0021]図６Ｂは、１１１１Ｖ/ｃｍの電界強度を用いて加工処理された１０重量％のＳＷＮＴ／ＭＤＰＥ複合材のサンプルのＳＥＭ画像を示す。
【図７】[0022]図７は、様々なタイプの電極を利用した本発明の方法に従って得られた追加の１０重量％のＳＷＮＴ／ＭＤＰＥ複合材のＳＥＭ画像を示す。[0023]図７Ａは、真空装置において黒鉛電極を用いて加工処理された１０重量％のＳＷＮＴ／ＭＤＰＥ複合材のサンプルのＳＥＭ画像を示す。[0024]図７Ｂは、真空装置において酸化インジウムスズを被覆したガラス電極を用いて加工処理された１０重量％のＳＷＮＴ／ＭＤＰＥ複合材のサンプルのＳＥＭ画像を示す。
【図８】[0025]図８は、整列した（図８Ａ）および整列していない（図８Ｂ）１０重量％のＳＷＮＴ／ＭＤＰＥ複合材のＳＥＭ画像を示す。
【図９】[0026]図９は１０重量％のＳＷＮＴ／ＭＤＰＥ複合材の追加のＳＥＭ画像を示す。この画像は、電子の流れのための連続した網状構造を与えることのできる、整列して良好に分散したナノチューブを示す。[0027]図９Ａは、７５００倍での複合材料（左のパネル）および１５０００倍での複合材料（右のパネル）のＳＥＭ画像を示す。[0028]図９Ｂは、〜３５０００倍での複合材料（左のパネル）および〜１５００００倍での複合材料（右のパネル）のＳＥＭ画像を示す。これらの高い倍率のものは、カーボンナノチューブが複合材料の中で一方向に整列されることを示す。
【図１０】[0029]図１０は、整列した（図１０Ａ）および整列していない（図１０Ｂ）１０重量％のＳＷＮＴ／ＭＤＰＥ複合材の偏光ラマンスペクトルを示す。これらのスペクトルは、Ｇ（平行）と比較したときのＧ（垂直）についてのＧピーク強度の増大を示す。
【図１１】[0030]図１１は１０重量％のＳＷＮＴ／ＭＤＰＥの「Ｇピーク」強度のラマン写像を示し、整列した複合材料（図１１Ａ）および偏光レーザービームに対して垂直な方向に整列した複合材料（図１１Ｂ）のものを示す。スペクトルは、図１１Ｂにおける写像によって示されるように、整列による強度の低下を示している。
【発明を実施するための形態】
【００１１】
[0031]以上の概括的な説明と以下の詳細な説明は両者とも典型的なものであって説明上のものに過ぎず、特許請求の範囲に記載された発明を限定するものではない、ということが理解されるべきである。本願明細書において、特に示さない限り、単数形の語を用いているときは複数形を含み、単数形の語は「少なくとも一つのもの」であることを意味し、そして「または」を用いているときは「および／または」を意味する。さらに、「含む」という用語を用いるとき、限定的ではない。また、「要素」または「構成要素」といった用語は、特に示さない限り、一つのユニットからなる要素または構成要素と一つよりも多いユニットからなる要素または構成要素の両方を包含する。
【００１２】
[0032]本明細書で用いられている各節の表題は構成上の目的のものに過ぎず、説明されている主題を限定するものと解釈されるべきではない。（これらに限定されるのではないが）特許、特許出願、記事、著作および論文を含めて本明細書中で挙げられている全ての文献または文献の一部は、それらの全体が何らかの目的でここに参考文献として明白に取り込まれる。包含される一つ以上の文献や同様の資料が本願における用語の定義と矛盾するやり方でその用語を定義している場合、本願に従うものである。
【００１３】
[0033]様々な態様において、本発明は複合材料を形成する方法を提供する。その方法は、概して言えば、（１）装置の上にカーボンナノチューブを供給すること、このとき、その装置は電界または磁界のうちの少なくとも一つを有していて、その少なくとも一つの電界または磁界はカーボンナノチューブを一方向に整列させるものであり、および（２）少なくとも一つの電界または磁界によってカーボンナノチューブが一方向に整列している間にカーボンナノチューブの上にポリマーを供給すること、を含む。カーボンナノチューブの上にポリマーを供給することにより、ポリマーの中に埋め込まれた一方向に整列したカーボンナノチューブを含む複合材料が形成される。
【００１４】
[0034]本発明の方法は多数の態様をとることができる。例えば、幾つかの態様においては、装置の中で電界または磁界を作用させている間にカーボンナノチューブを装置に供給する。さらなる態様においては、カーボンナノチューブを装置の上に供給する前に、最初に電界または磁界を作用させてもよい。追加の態様においては、複合材料を形成する間に電界と磁界の両方を作用させてもよい。さらなる態様においては、本発明の方法を多数の回数繰り返すことによって、複数の層を有する複合材料を形成してもよい。
【００１５】
[0035]本発明のさらなる態様において、複合材料を製造するために用いられる装置はフィルターを有する真空ろ過装置である。様々な態様において、カーボンナノチューブとポリマーはフィルターの表面上に連続して供給される。さらなる態様において、各々の供給工程の後にろ過工程を行い、それによりカーボンナノチューブまたはポリマーと組み合わせた全ての溶剤または溶液をろ過してもよい。
【００１６】
[0036]さらなる態様において、本発明の装置は、複数の平行な導電性のプレートまたは調節可能な導電性のプレートをさらに有していてもよい。そのような平行または調節可能な導電性のプレートは、様々な所望の角度で一方向に整列したカーボンナノチューブを形成するために、電界または磁界の方向を調節することを可能にすることができる。幾つかの態様において、そのような所望の角度は電界または磁界の方向から約０°〜約１３５°の範囲であってよい。幾つかの態様において、一方向に整列したカーボンナノチューブは、電界または磁界の方向に水平に（すなわち、０°の角度で）整列したカーボンナノチューブを含む。
【００１７】
[0037]さらなる態様において、本発明の方法は、複数の層を有するポリマー複合材料を形成するために、一回よりも多く繰り返されてもよい。そのような態様において、各々の層は、ポリマーの中に埋め込まれた一方向に整列したカーボンナノチューブを含んでいる。
【００１８】
[0038]さらなる態様において、本発明は、本発明の方法によって形成されるポリマー複合材料を提供する。そのようなポリマー複合材料は、概して言えば、（１）ポリマーであって、ポリマーマトリックスを形成するポリマー、および（２）一方向に整列されてポリマーマトリックスの中に埋め込まれる複数のカーボンナノチューブを含む。
【００１９】
[0039]本発明の様々な側面を、具体的かつ非限定的な例を参照して以下でさらに詳細に説明する。
[0040]複合材料の形成
[0041]前に述べたように、本発明の方法に従って複合材料を形成するために、様々な装置を利用することができる。やはり前に述べたように、本発明の装置は真空（vacuum）（減圧）に基づく装置としてもよい。例えば、様々な特定の態様において、図１および２に示す真空装置１０を用いることができる。さらなる態様において、図３に示す真空装置５０を用いてもよい。
【００２０】
[0042]ここで図１を参照すると、真空装置１０は全体として、音波発生器１２、容器１４、第一の管１６、ポンプ１８、第二の管２０、弁２２、噴霧ノズル２４、およびフィルター室３２からなる。フィルター室３２のさらに詳細な図解を図２Ａ〜２Ｃに示す。
【００２１】
[0043] フィルター室３２は収集室２６、収集室の両側にある導電性プレート２８、フィルター２９（例えば０．２ミクロンのＰＴＦＥ膜）、および収集フラスコ３０を含む。図示していないが、導電性プレート２８は電源に接続されていて、これはプレートどうしの間に電界または磁界を与えるのに用いることができる。
【００２２】
[0044]本発明の真空装置は、エーロゾル化した有毒な溶剤の循環が人間に影響を与えるのを防ぐために、換気フードの中に収容されていてもよい。さらなる態様において、高温導電性テープによって電気配線を導電性プレートに固定してもよい。
【００２３】
[0045]操作において、最初にカーボンナノチューブの溶液が容器１４の中に配置される。次いで、溶液中でのカーボンナノチューブの分散が維持されるように、音波発生器１２を作動させる。カーボンナノチューブを分散させる追加の方法も用いてもよい（例えば、超音波の適用、混合、および／またはデカント処理）。次いで、ポンプ１８を作動させ、それにより管１６および２０を通しての容器１４からのカーボンナノチューブの溶液の噴霧ノズル２４への流れを生じさせる。次いで、カーボンナノチューブをフィルター２９の上に吹き付ける。
【００２４】
[0046]好ましくは、フィルター室３２が電源を介して導電性プレート２８によって生じた電界の下にあるときに、吹き付けを行う。より好ましくは、フィルター室３２は真空圧の下にもある。真空圧により、カーボンナノチューブの溶液のろ過が生じる。同様に、電界によって、フィルター膜の上でのカーボンナノチューブの一方向への整列が起こり、その結果、カーボンナノチューブは電界の方向に水平に整列する。例えば、図２Ａ〜２Ｃにおけるカーボンナノチューブ２７を参照されたい。
【００２５】
[0047]その後、ポリマー溶液を容器１４の中に配置することによって、上のサイクルが繰り返される。上のプロセスの繰返しによってフィルター２９の上へのポリマーの吹き付けが行われ、その結果、ポリマーは水平に整列したカーボンナノチューブを含むことになる。真空圧によってポリマーの溶剤のろ過が起こり、そしてポリマーはフィルターの上に保持され、それによりポリマーのマトリックスが形成される。この結果、ポリマーのマトリックスの中に埋め込まれた一方向に整列したカーボンナノチューブを含む複合材料が形成される。
【００２６】
[0048] さらなる態様において、ポリマーとカーボンナノチューブを同時に吹き付けることができる。追加の態様において、複数の層を有する複合材料を得るために、このプロセスを多数回繰返してもよい。
【００２７】
[0049]真空装置１０の実験室規模の構成の写真を図２Ｄに示す。当業者であれば、所望の要件に基づいて様々なサイズと形状を有する追加の真空構成を組み立てることができることも認識するであろう。
【００２８】
[0050]例えば、図３は真空装置５０としての代替の真空構成を示す。この態様における真空装置５０は全体として、モーター５２および５６、機械スプレー５４、導電性プレート５８、収集室６０、フィルター６２、電源６４、真空ポンプ６６、および溶剤収集タンク６８からなる。この態様における機械スプレー５４は二つの入口を有する。一方の入口はポリマーの吹き付けのために用いることができる。他方の入口はナノチューブの吹き付けのために用いることができる。当業者であれば想像できるように、真空装置５０の動作は様々な態様をとることができる。
【００２９】
[0051]形成された複合材料
[0052]概して言えば、本発明の方法と装置を利用することによって形成される複合材料は、（１）ポリマーマトリックスを形成するポリマー、および（２）ポリマーマトリックスの中に埋め込まれる、一方向に整列したカーボンナノチューブを含む。幾つかの態様において、一方向に整列したカーボンナノチューブは水平に整列したカーボンナノチューブであり、このときカーボンナノチューブは付与された電界および／または磁界の方向で水平に整列される。
【００３０】
[0053] 幾つかの態様において、一方向に整列したカーボンナノチューブは互いに連結可能なものでもある。幾つかの態様において、そのような連結は広範囲のものであるよりもむしろ局所的なものである。例えば、幾つかの態様において、カーボンナノチューブはそれらの接合点または端部において互いに連結されていてもよい。
【００３１】
[0054] 幾つかの態様において、一方向に整列したカーボンナノチューブは所望の角度で整列されている。幾つかの態様において、その所望の角度は電界または磁界の方向から約０°〜約１３５°の範囲である。
【００３２】
[0055] 幾つかの態様において、一方向に整列したカーボンナノチューブはカーボンナノチューブの連続した網状構造を有する。そのような態様において、（前に説明したように）一方向に整列したカーボンナノチューブは互いに連結されていてもよい。
【００３３】
[0056]さらなる態様において、本発明の複合材料は、本発明の方法を繰り返す結果として、一つよりも多い層を有していてもよい。そのような態様において、各々の層は、ポリマーのマトリックスの中に埋め込まれた一方向に整列したカーボンナノチューブを含んでいる。
【００３４】
[0057]本発明に従って形成された複合材料の写真による描写を図４に示す。複合材料の内部で一方向に整列したカーボンナノチューブを示す、そのような複合材料のＳＥＭ画像を図６〜９に示す。後にもっと詳しく説明するように、ポリマーのマトリックスの中で高度に整列したカーボンナノチューブは、本発明の複合材料の電気的、機械的および熱的な性質を著しく改善する。
【００３５】
[0058]これも後にもっと詳しく説明するが、本発明の方法と装置は多くの態様をとることができる。例えば、様々なカーボンナノチューブ、ポリマー、電界、磁界、およびフィルターを利用することができる。
【００３６】
[0059] カーボンナノチューブ
[0060]本発明の方法、装置および複合材料において様々な形態のカーボンナノチューブを利用してもよい。幾つかの態様において、利用されるカーボンナノチューブは、単層カーボンナノチューブ、二層カーボンナノチューブ、多層カーボンナノチューブ、超短カーボンナノチューブ、およびこれらの組み合わせのうちの少なくとも一つである。幾つかの態様において、カーボンナノチューブは機能化されたカーボンナノチューブである。幾つかの態様において、カーボンナノチューブは金属で被覆されたカーボンナノチューブである。さらなる態様において、カーボンナノチューブは純粋な（pristine）カーボンナノチューブである。
【００３７】
[0061]より特定された態様において、カーボンナノチューブは単層カーボンナノチューブである。さらなる態様において、カーボンナノチューブはＨｉｐｃｏ精製カーボンナノチューブ（例えば、ＨｉＰＣＯ精製単層カーボンナノチューブ）である。さらなる態様において、カーボンナノチューブはＧＣ１００精製カーボンナノチューブであってもよい。
【００３８】
[0062]本発明の様々な装置に適用されるカーボンナノチューブは溶液中のもの（例えば分散剤）であってもよい。そのような溶液は、分散を助けるための界面活性剤も含んでいてもよい。適当な界面活性剤の非限定的な例としては、ＬＤＳ、ＳＤＳ、双性イオン界面活性剤、陽イオン界面活性剤、陰イオン界面活性剤、その他同種類のものがある。
【００３９】
[0063]より特定された態様において、カーボンナノチューブはＮ−メチルピロリドン（ＮＭＰ）の中に分散されていてもよい。さらなる適当なカーボンナノチューブ溶液も当業者によって予想することができる。
【００４０】
[0064]幾つかの態様において、カーボンナノチューブを装置の上に供給することは、カーボンナノチューブを装置の上に吹き付けることを伴う。様々な噴霧法を利用することができる。幾つかの態様において、噴霧は電気式噴霧を含んでもよい。追加の態様において、噴霧は手動の噴霧または機械式噴霧を含んでもよい。
【００４１】
[0065] カーボンナノチューブを装置の上に供給するための追加の方法も考えることができる。そのような方法としては、限定するものではないが、回転塗布、滴下注入、噴霧塗布、浸漬塗布、物理的塗布、昇華、ナイフ塗布、インクジェット印刷、スクリーン印刷、直接配置、あるいは加熱蒸発がある。
【００４２】
[0066]ポリマー
[0067] 本発明の方法、装置および複合材料においては様々なポリマーを用いることができる。様々な態様において、ポリマーは、ポリエチレン、ポリウレタン、ポリスチレン、ポリ塩化ビニル（ＰＶＣ）、ポリメチルメタクリレート（ＰＭＭＡ）、ポリビニルアルコール（ＰＶＡ）、ポリエチレングリコール（ＰＥＧｓ）、ポリ（エチレンテレフタレート）（ＰＥＴ）、エポキシポリマー、およびこれらの組み合わせのうちの少なくとも一つである。より特定された態様において、ポリマーは中密度ポリエチレン（ＭＤＰＥ）である。
【００４３】
[0068]好ましくは、ポリマーの粘度を低下させるとともに、本発明の装置の上へのより効果的な塗布を行うために、本発明のポリマーは溶剤に溶解および／または融解するものであってもよい。また、本発明のポリマーは様々な溶剤に溶解するものであってもよい。そのような溶剤の例としては、限定するものではないが、トルエン、キシレン、ジメチルホルムアミド、メチルピロリドン、クロロホルム、ベンゼン、およびこれらの組み合わせがある。より特定された態様において、ポリマーが溶解する溶剤はジクロロベンゼンである。
【００４４】
[0069]当業者はまた、様々な態様は装置の上にポリマーを供給することにある、と認識するであろう。例えば、幾つかの態様において、ポリマーを装置の上に供給することは、ポリマーを装置の上に、前に述べた様々な方法で吹き付けることを伴う。当業者であれば、ポリマーを装置の上に供給するための追加の方法も考えることができる。そのような方法としては、限定するものではないが、回転塗布、滴下注入、噴霧塗布、浸漬塗布、物理的塗布、昇華、ナイフ塗布、インクジェット印刷、スクリーン印刷、直接配置、あるいは加熱蒸発がある。
【００４５】
[0070]電界
[0071]本発明の装置に電界を加えるために、様々な方法を用いることができる。例えば、幾つかの態様において、電圧源に接続された導電性プレートから電界を誘導してもよい。導電性プレートの非限定的な例としては、銅、アルミニウム、黒鉛、酸化スズ、およびこれらの組み合わせのうちの少なくとも一つから得られる導電性プレートがある。その他の適当な導電性プレートの使用も、当業者であれば想像することができる。
【００４６】
[0072] 追加の態様において、電圧源に接続された電極から電界を誘導してもよい。電界を生成させるためのさらなる態様も、当業者であれば想像することができる。
[0073] 当業者であれば、様々な電界強度の適用も考えることができる。幾つかの態様において、適用される電界の強度は約１００Ｖ/ｃｍ〜約１５００Ｖ/ｃｍとしてよい。より特定された態様において、適用される電界の強度は約１１０Ｖ/ｃｍ〜約１２００Ｖ/ｃｍとしてよい。さらなる態様において、適用される電界の強度は約１１１Ｖ/ｃｍ、約２２２Ｖ/ｃｍ、約５５６Ｖ/ｃｍまたは約１１１１Ｖ/ｃｍとしてよい。
【００４７】
[0074]磁界
[0075] 追加の態様において、本発明のカーボンナノチューブを、磁界を利用することによって整列させてもよい。本発明の様々な態様において、磁界を単独で、または電界とともに適用してもよい。
【００４８】
[0076] 本発明の装置に磁界を加えるために様々な方法を用いることができる、ということも当業者であれば認識できるであろう。幾つかの態様において、電圧源に接続された前述の導電性プレートから磁界を誘導してもよい。さらなる態様において、磁性プレート、コイル、および／またはソレノイドから磁界を誘導してもよい。当業者であれば、磁界の追加の供給源を考えることができる。
【００４９】
[0077]フィルター
[0078]本発明の方法および装置と関連して、様々なフィルターも用いることができる。幾つかの態様において、フィルターは０．２ミクロンのフィルター膜である。より特定された態様において、フィルターは０．２ミクロンのポリテトラフルオロエチレン（ＰＴＦＥ）膜である。さらなる態様において、フィルターは約４７ｍｍの直径と約４５μｍの細孔サイズを有するＰＴＦＥ膜である。
【００５０】
[0079] 様々な細孔サイズを有する追加のフィルターの使用も考えられる。例えば、幾つかの態様において、フィルターは約０．０１μｍから約５０μｍまでの範囲の細孔サイズを有していてもよい。より特定された態様において、フィルターは約０．０５μｍから約０．２μｍまでの範囲の細孔サイズを有していてもよい。より好ましい態様において、フィルターは約０．２μｍの細孔サイズを有する。その他の適当なフィルターの細孔サイズも当業者によって想像することができる。
【００５１】
[0080]本発明の装置および方法において用いられるフィルターも、様々な原材料から得ることができる。例えば、幾つかの態様において、フィルターは様々なポリマー（例えばＰＴＦＥ）、炭水化物（例えばセルロース）、および／またはセラミック材料から得ることができる。
【００５２】
[0081]追加の態様
[0082] 当業者は、本発明の方法、装置および複合材料は、ここでまだ説明されていない多くの追加の態様をとることができることも認識するであろう。例えば、本発明の方法と装置においては、多機能の複合材料の要件に基く様々なカーボンナノチューブまたはポリマーの使用に伴って、様々なサイズと形状に調整することができる。形成された複合材料または薄いフィルムを幾つかのやり方で切断して、円筒形状に成形することもできて、そしてさらに押し出して繊維形状に成形することもできる。様々な態様において、このプロセスを連続的に行うことによって、連続した複合材料のシート、ワイヤ、およびケーブルを製造することができる。
【００５３】
[0083]他の態様において、装置における機械式の噴霧によってポリマーまたはカーボンナノチューブが詰まるかもしれない。これは、機械式の噴霧装置を定期的に清掃してポリマーまたはカーボンナノチューブの全ての蓄積を除くか、あるいは予備の噴霧ノズルまたは複数の噴霧ノズルを備えることによって解決することができる。あるいは、連続的な吹き付けの実施を確実にするために、自動式の噴霧装置（例えば、自己清掃機能を有する自動式の噴霧装置）を用いるのが望ましいかもしれない。
【００５４】
[0084]同様に、幾つかの態様において、本発明の方法と装置は、乾燥した複合材料を製造するために長時間を要するかもしれない。このことは、高出力の真空ポンプを用いることによって解決することができる。しかしながら、さらなる態様において、Ｂ段階（Ｂ-Stage）の状態（すなわち、複合材料が完全には硬化しておらず、後にさらに加工処理する場合にべとつくままの状態）が重要であるかもしれない。
【００５５】
[0085]同様に、様々な態様において、本発明の装置における導電性プレートは、さらなるカーボンナノチューブの整列を行うために、装置における他の位置へ移動することができる。さらなる態様において、さらなるカーボンナノチューブの整列を行うために複数の導電性プレートが用いられるかもしれない。
【００５６】
[0086]追加の態様において、様々なサイズ、厚さおよび形状を有する複合材料を製造するために、様々な寸法、サイズ、厚さおよび形状を有するフィルター室を利用することができる。例えば、フィルター室の一つの方向の長さを大きくすることによって、長くて細いワイヤのサンプルを得ることができる。さらなる態様において、溶剤を機械圧によってフィルター室の外へ強制的に出すために、閉鎖したフィルター室を利用してもよい。
【００５７】
[0087] 本発明のさらなる態様において、単一の反応において異なるタイプのカーボンナノチューブとポリマーを用いることによって、混成の複合材料を製造することができる。追加の態様において、異なるポリマーと組み合わせた異なるナノチューブの層を有するサンドイッチ状の複合材料を得ることができる。さらなる態様において、可撓性の複合材料のフィルムを製造し、これを穴に通して供給し、この複合材料をコイル巻きしてワイヤ状のものにしてもよい。
【００５８】
[0088]さらなる態様において、前に述べたように、装置の中で多数の平行な導電性プレートまたは調節可能な導電性プレートを用いることによって、選択された方向でのカーボンナノチューブの整列を行うことができる。そのような装置は、０°から９０°への電界の切り替え、４５°から１３５°への切り替え、およびその他の所望の角度への切り替えを可能にし得る。
【００５９】
[0089]利益
[0090] 本発明の方法、装置および複合材料は多くの利益をもたらす。例えば、本発明の方法と装置は、ポリマーのマトリックスの中で高度に分散して一方向に整列したカーボンナノチューブを含む複合材料を製造するために用いることができる。後に実施例で示すが、そのような完成した複合材料は高導電性であって、多くの用途が見いだされる（例えば、薄いフィルムまたは複合ワイヤなどの用途）。さらに、本発明の方法と装置は、そのような複合材料を多量のカーボンナノチューブまたはポリマーを必要とすることなく製造するのに用いることができる。
【００６０】
[0091]さらに、本発明の方法と装置は、電界または磁界を加えることによるカーボンナノチューブの整列を可能にすることによって、現行のカーボンナノチューブ／ポリマー複合材料の噴霧製造法を上回る利益を有する。特に、電界または磁界を加えてカーボンナノチューブを整列させ、そして（幾つかの態様においては）その整列が行われた直後にその整列したカーボンナノチューブの上にポリマーを吹き付けることによって、本発明の方法と装置はカーボンナノチューブの整列を複合材料の中で固定する。従って、本発明の方法と装置は、形成される複合材料の電気的、熱的および機械的な性質を向上させる。
【００６１】
[0092] 本発明の方法と装置の別の利益は、カーボンナノチューブを電界の方向で水平に整列させることができることである。後に実施例でも詳細に示すが、そのように水平に整列したカーボンナノチューブは高導電性の複合材料を製造するのを助ける。
【００６２】
[0093]用途
[0094]当業者であれば、本発明の方法、装置および複合材料は多くの用途があるはずであることを想像することもできる。例えば、様々な態様において、本発明の方法と装置を、連続したワイヤ、連続した繊維、テープ、および／または薄いフィルムとしての用途が見いだされる複合材料を製造するために用いてもよい。そのような形成されたワイヤ、繊維、テープ、および／またはフィルムは、続いて、半導体に対する軽量の代替物、電池の構成要素、コンデンサの構成要素、モーターの巻き線、および／または様々な自動車の構成部品としての用途を見いだすことができる。本発明の複合材料は、石油工業、ＥＭＩ遮蔽、および光の直射からの保護における多くの用途も見いだすことができる。本発明の方法、装置および複合材料についてのその他の用途も、当業者によって想像することができる。
【実施例】
【００６３】
[0095] 本発明の方法、装置および複合材料に関する特定の実施例について以下で言及する。しかしながら、以下の実施例は本発明の様々な特定的かつ非限定的な態様を表していることを、出願人は指摘しておく。
【００６４】
[0096]実施例１．電界−真空噴霧加工処理方法
[0097]有益な手段のための導電性を最大限にするために、カーボンナノチューブ（ＣＮＴ）−ポリマー複合材の電気的性質の改善における最近の関心事について検討した。高度に導電性のＣＮＴ／ポリマー複合材を製造するための多くの方法が生み出されてきたが、ほとんどのＣＮＴ／ポリマー加工処理方法は導電性を効果的に最大限にすることができなかった。本実施例で説明される電界−真空噴霧（ＥＦＶＳ）加工処理方法は、熱可塑性ポリマーマトリックスの中にＣＮＴが一方向に整列したＣＮＴ／ポリマー複合材を製造することができる故に、複合材加工処理方法として新規なやり方である。
【００６５】
[0098]本実施例ではＥＦＶＳ加工処理方法の利益も論じる。さらに、本実施例では単層カーボンナノチューブ（ＳＷＮＴｓ）と中密度ポリエチレン（ＭＤＰＥ）を含む複合材料（以下、ＳＷＮＴ-ＭＤＰＥ複合材という）の電気的性質に影響する幾つかのプロセス変数について論じる。本実施例ではまた、電極として用いられる材料の効果も分析する。さらに、本実施例では電界への誘電体の性質の影響およびＣＮＴの整列に及ぼす電界強度の影響について論じる。
【００６６】
[0099]序論
[00100] ＣＮＴｓの高い導電性が発見されたことにより、ＣＮＴ材料の他の性質を低下させることなくＣＮＴｓの導電性を利用するとともにそれを最大化させるという目的についての研究が集中的になされた。機械的な安定性を保ちながらポリマーの導電性を高めるためにポリマーのマトリックスの中にＣＮＴｓを組み込むことについて、幾つかの研究がなされた［１〜６］。高導電性のＣＮＴ／ポリマー複合材のための可能性のあるマトリックスとして幾つかのタイプのポリマーが考慮されたが、しかし特定のポリマーを選択することは、選択の基準を満たすために考慮しなければならない多数の因子に大きく依存する。
【００６７】
[00101] 導電性は、物質を通しての電子の移動のし易さに大きく依存する。ほとんどのポリマー材料は非常に低い導電性を有する絶縁体であるが、ポリマーのマトリックスにＣＮＴｓを添加することによって、複合材料の内部でＣＮＴの網状構造が形成されることにより、塊状材料の導電性が向上する。ＣＮＴとＣＮＴの接触は、導電の通路を与えることによってポリマーマトリックスの全体を通しての電子の移動を可能にする。ＣＮＴｓの炭素の表面は、一つのＣＮＴから別のＣＮＴへの電子の弾道的な輸送のための媒体を与える。ＣＮＴの網状構造の形成を途絶させると、ＣＮＴｓどうしの間の抵抗性の材料障壁が形成されるか、あるいはＣＮＴの直接的な相互の連結が限定されることによって、ＣＮＴ−ポリマー複合材の電気抵抗率が著しく低下する。
【００６８】
[00102] ＣＮＴ−ポリマー複合材の導電性の増大に、幾つかの因子が中枢的な役割を演じる。ポリマーマトリックスの全体にＣＮＴｓが分散することによって、ＣＮＴ−ポリマー複合材の全体でのＣＮＴｓの分布が増大することが可能になる。ＣＮＴの分散はＣＮＴどうしの相互の連結と網状構造の形成を増大させ、それにより塊状材料の導電性がさらに増大する。
【００６９】
[00103] ＣＮＴｓを均一な方向で構造的に整列させると、ＣＮＴｓのランダムな分散が限定されることによって、より高い導電率の値がもたらされることが、研究によって示された。直接的に言うと、一方向の導電通路は電子の輸送を妨げず、それによりポリマーマトリックスの全体を通しての導電性がさらに増大する。ＣＮＴと低粘度の媒質の混合物に高電圧の電界を加えるとＣＮＴｓの一方向での整列が生じることが、研究によって示された。高電圧の電界を用いることにより、一方向でのＣＮＴの整列によって促進された高導電性のＣＮＴ−ポリマー複合材を製造することができる。高粘度のポリマーの中でＣＮＴｓが整列する能力に関する問題が表面化した。というのは、高粘度のポリマーはＣＮＴの移動に対する障壁として作用するからである。しかし、溶剤中のＣＮＴｓの混合物を電界の中で吹き付けることによって、ＥＦＶＳ法は分散とＣＮＴの整列という加工処理上の有益な特性を合体させる。他のＣＮＴ−ポリマー複合材の加工処理方法とは異なって、ＣＮＴと溶剤の混合物の吹き付けを行うと、混合物が表面全体に迅速に分散する。さらに、電界を用いることによって、低粘度の溶剤中でのＣＮＴの整列が可能になる。
【００７０】
[00104]他の複合材料の加工処理方法と同様に、ＥＦＶＳ法を最適化するために、ＣＮＴ−ポリマーの加工処理に関する幾つかの因子が分析され、そして理解されなければならない。この論文では、ＥＦＶＳ法の加工処理の問題とＥＦＶＳ加工処理法を最適化するための可能な解決策について論じられるだろう。
【００７１】
[00105]電界−真空噴霧装置
[00106] ＥＦＶＳ法の装置構成は下記の要素を含む。
−  真空（減圧）
−  フィルター室
−  高電圧電源
−  フィルター
−  電気配線
−  噴霧装置。
【００７２】
[00107] ＥＦＶＳ法の概略図を図２Ｄに示す。ＥＦＶＳ装置のさらに詳細な図解を図１および図２Ａ〜２Ｃに示す。
[00108] 図２Ｄに示すように、ＥＦＶＳ装置は、エーロゾル化した有毒な溶剤の循環が人間に影響を与えるのを防ぐために、換気フードの中に収容される。高温導電性テープによって電気配線を電極に固定する。
【００７３】
[00109]電界−真空噴霧法
[00110] ＥＦＶＳ法は、Ｎ−メチルピロリドン（ＮＭＰ）中のＣＮＴｓの溶液とジクロロベンゼン中に溶解したＭＤＰＥの溶液を用意することを含む。全てのサンプルは、精製されたＨｉＰＣＯ  ＳＷＮＴｓと中密度ポリエチレン（ＭＤＰＥ）を用いて調製された。ＥＦＶＳ装置になされる変更の影響を監視するために、サンプルを１０重量％のＳＷＮＴｓにおいて複製した。７５０Ｗの超音波プローブ音波発生器を用いて、４５分間にわたってＳＷＮＴｓをＮＭＰの中に分散させた。次いで、ＳＷＮＴとＮＭＰの混合物を遠心分離機を用いて１００００ｒｐｍでデカントし、それによって大きな炭素の凝集物と触媒粒子を沈降させた。ＭＤＰＥをジクロロベンゼン中に混合し、そして攪拌板を用いて１２０℃まで加熱した。ＳＷＮＴ-ＮＭＰ混合物およびＭＤＰＥ-ＤＣＢ混合物の５０ｍｌのアリコートを別個の容器中に入れた。ＭＤＰＥ-ＤＣＢ混合物の温度を１２０℃に維持した。
【００７４】
[00111]図２Ａ〜２Ｃに示すように、真空ろ過装置は溶剤収集フラスコの上に配置された５０ｍｍのフィルターサイホンからなる。４５μｍの細孔サイズを有するポリテトラフルオロエチレン（ＰＴＦＥ）の直径４７ｍｍのフィルターが収集器として用いられる。フィルター室はサイホンの上に置かれ、そして絶縁されたクランプによって固定される。フィルター室から溶剤を引き入れるために、真空ポンプ装置は溶剤収集フラスコに連結される。導電性の電極が、絶縁性の高温オートクレーブテープを用いてフィルター室の外側に固定される。導電性の電極に、５ｋＶの直流電源が電気配線を用いて固定される。ＳＷＮＴ-ＮＭＰ混合物およびＭＤＰＥ-ＤＣＢ混合物をフィルター室の中に吹き付けるために、圧縮機に接続したエアブラシ装置が利用される。ＥＦＶＳ加工処理法を示す図解を図２Ａに示す。
【００７５】
[00112] ＥＦＶＳ法はＳＷＮＴ-ＮＭＰ混合物とＭＤＰＥ-ＤＣＢ混合物の交互の層を吹き付けることからなる。吹き付け処理の一貫性は、各々の吹き付けがフィルター室の中で２ｍｍの深さに達することによって評価される。ＳＷＮＴ-ＮＭＰを吹き付けることにより、フィルターの表面全体にＳＷＮＴが分布することが可能になる。さらに、ＳＷＮＴは低粘度の溶剤中で浮遊するので、高電圧の電界により各々のＳＷＮＴについて双極子モーメントが発生し、それによりＳＷＮＴは電界の方向に回転することができる［４］。理論に拘束はされないが、双極子モーメントはＳＷＮＴ構造中に見いだされる炭素−炭素結合のｓｐ２混成により発生する。次いで、ＮＭＰはフィルター室からろ過されて出て、整列したＳＷＮＴｓが後に残る。次いで、１２０℃に加熱されたＭＤＰＥ-ＤＣＢ混合物は、フィルター室の中で整列したＳＷＮＴｓの上に２ｍｍの高さになるまで吹き付けられる。吹き付けが行われると、ＭＤＰＥは冷却し、整列したＳＷＮＴｓの表面上で結晶化し、整列したＣＮＴの網状構造を固定する。ＳＷＮＴ-ＮＭＰとＭＤＰＥ-ＤＣＢの交互の吹き付けは、所望の厚さに達するまで続けられる。図４はＥＦＶＳ法を用いて加工処理されたサンプルの写真を示す。
【００７６】
[00113]電界−真空噴霧加工処理の因子
[00114] 幾つかの因子が、ＥＦＶＳ加工処理法を用いて製造される完成したＳＷＮＴ／ＭＤＰＥサンプルに影響する。この節では、整列するＳＷＮＴｓの電界効果に影響する因子を理解することに集中する。理論に拘束はされないが、導電性の電極どうしの間の見積もられる誘電率と導電性の電極として用いられる材料のタイプは、電界の強度にかなり影響すると考えられる。これらの因子の各々を理解することによってＥＦＶＳ法のさらなる最適化が可能になり、それによりＳＷＮＴ／ＭＤＰＥ複合材の中でのＳＷＮＴの整列と導電性が増大するであろう。
【００７７】
[00115]電界の強度
[00116] フィルター室の中に吹き付けられるＳＷＮＴｓの一方向での整列は、加えられる外部の高電圧ＤＣ電界から生じる。電界によってカーボンナノチューブが受ける理論上のトルクは次の式を用いて表すことができる：
τ＝ｌ（αＩＩ−α⊥）Ε２ｓｉｎθｃｏｓθ
[00117]上の式において、ｌはカーボンナノチューブの長さ、α⊥は単位長さ当りの垂直分極率、αＩＩは単位長さ当りの平行分極率、そしてθは電界に対する角度である。理論上、カーボンナノチューブについてはαＩＩ＞α⊥である。フィルター室の中でＳＷＮＴの整列を引き起こすためには、ＤＣ電界は１００Ｖ/ｃｍよりも大きくなければならない［５〜７］。電界の強度を大きくすることによって、電界の中でのカーボンナノチューブにより大きなトルクを引き起こすことができる、と理解することができる。より大きなトルクは、カーボンナノチューブの一方向での整列をさらに増大させるだろう。
【００７８】
[00118]１１１Ｖ/ｃｍ、２２２Ｖ/ｃｍ、５５６Ｖ/ｃｍおよび１１１１Ｖ/ｃｍの見積もられた対応する電界強度を用いて、四つの１０重量％ＳＷＮＴ／ＭＤＰＥ複合材のサンプルを加工処理した。これらの複合材のサンプルを加工するために銅の電極材料を用いた。その結果、電界強度が増大するのに対応して、加工した１０重量％ＳＷＮＴ／ＭＤＰＥ複合材のサンプルの導電率が増大することが示された。表１は電界強度と１０重量％ＳＷＮＴ／ＭＤＰＥ複合材のサンプルの得られた電気抵抗率を示す。図５は電界強度と１０重量％ＳＷＮＴ／ＭＤＰＥ複合材のサンプルの電気抵抗率を比較したグラフを示す。電気抵抗率は導電率の逆数に等しいことに留意すべきである。電気抵抗率が低下すると導電率が増大することになる。
【００７９】
【表１】
2013523591.tif 000002
【００８０】
[00119]電界−真空噴霧加工処理方法を用いるＳＷＮＴ／ＭＤＰＥ複合材サンプルの形成
[00120]電極材料として銅板を用いた。四つのサンプルのＳＥＭによる特徴づけにより、電界強度が大きくなるのに伴ってサンプルにおける一方向での整列が増大することが明らかにされた。１１１Ｖ/ｃｍと２２２Ｖ/ｃｍで加工されたサンプルは、ランダムなＳＷＮＴの網状構造の形成を示した。図６Ａと図６Ｂは、それぞれ１１１Ｖ/ｃｍおよび１１１１Ｖ/ｃｍにおいて加工処理されたサンプルのＳＥＭ画像を示す。これらの複合材料においてＳＷＮＴｓを整列させるために用いられる電界の強度に様々な因子が影響するかもしれない。そのような因子には、誘電率と用いられる電極材料が含まれる。
【００８１】
[00121] 誘電率
[00122]導電性の電極どうしの間の材料は、材料の比誘電率の結果としての電界の全体的な強度に影響する。誘電率は外部の電界に対する材料の抵抗または応答と定義される［５〜７］。ＤＣ電界の中でのカーボンナノチューブの電気泳動の移動度についての次の式は、電界強度に及ぼす誘電率の影響を表す：
μ＝ｖ／Ε＝εζ／η
[00123]上の式において、μは電気泳動の移動度、ｖはカーボンナノチューブの移動のドリフト速度、Εは電界強度、εは誘電率、ζはカーボンナノチューブのゼータ電位、そしてηはカーボンナノチューブが浮遊している媒質の粘度である［５〜９］。上の式を再整理すると次のようになる：
Ε＝ｖη／εζ
[00124] 誘電率が低下すると電界強度が増大すると理解することができ、逆もまた同様である。
【００８２】
[00125] ＥＦＶＳ加工処理法を利用する導電性の電極どうしの間に含まれる物質（材料）は、下記のものからなる：
−  パイレックスガラス
−  Ｎ−メチルピロリドン（ＮＭＰ）（またはジクロロベンゼン（ＤＣＢ））
−  カーボンナノチューブ
−  中密度ポリエチレン
−  ポリテトラフルオロエチレン（ＰＴＦＥ）
−  空気。
【００８３】
[00126]下の表２は導電性の電極どうしの間の各々の物質の誘電率を示す。
【００８４】
【表２】
2013523591.tif 000003
【００８５】
[00127]電界の中の計算された質的な誘電率は室温でおよそ８．７４と１１．６８の間の範囲になって、これは用いられる溶剤および選択される電極材料のタイプに依存する。計算は、電界の中にある各々の物質の容積測定の見積りに基づく。これは、加工処理を行う間にフィルター室の中に吹き付けられる容積に加えて、電界中で他の化合物を形成するかもしれない化学反応に依存して、劇的に変化するかもしれない。誘電率が大きくなると電界強度が低下し、１０重量％ＳＷＮＴ／ＭＤＰＥ複合材の中でのＳＷＮＴの整列が減少する。
【００８６】
[00128]電極材料
[00129] ＥＦＶＳ加工処理法を用いてＳＷＮＴｓを整列させるのに用いられる電界の強度に影響する別の因子は、平行な板状電極として用いられる導電性材料である。ＥＦＶＳ法のために用いられる導電性電極は大きくて平行な板状コンデンサとして作用し、ＥＦＶＳ法の装置構成のフィルター室を横切って電界を導く。ＳＷＮＴ／ＭＤＰＥ複合材のサンプルの中で生じるＳＷＮＴの整列に材料の選択が影響することが示された。
【００８７】
[00130]三つの異なる材料、すなわち銅、黒鉛および酸化インジウムスズを被覆したガラスを用いて三つのサンプルを加工した。各々の材料を、長さと幅が１．２５インチ×２．５０インチの同じ寸法に切り取った。異なる材料からなる各々の電極は、切断と寸法取りの困難さのために、異なる厚さを有していた。これら三つの異なる材料を用いて三つの１０重量％ＳＷＮＴ／ＭＤＰＥ複合材のサンプルを加工した。三つの全てのサンプルを加工処理するために１１１１Ｖ/ｃｍの電界強度を用いた。三つのサンプルのそれぞれから得られる電気抵抗率は下の表３で知ることができる。
【００８８】
【表３】
2013523591.tif 000004
【００８９】
[00131]理論に拘束はされないが、酸化物の層のような表面の形成物により、導電性電極の間の容積全体の誘電率が増大したと仮定される。この増大により、導電性電極の平行なプレートの間の有効な電界強度が低下し、ひいてはＳＷＮＴ／ＭＤＰＥ複合材の中でのＳＷＮＴの整列の減少をもたらすであろう。銅金属電極の表面での酸化銅（II）の形成によって、酸化銅（II）の高い誘電率のために、銅の平行なプレートの間の容積全体の誘電率が増大する（１８．１）。空気の化学種を伴う黒鉛および酸化インジウムスズを被覆したガラスの低い物質反応性のために、黒鉛または酸化インジウムスズを被覆したガラスの表面での表面形成物は、加工されたＳＷＮＴ／ＭＤＰＥ複合材のサンプルの電気抵抗率に影響しなかった。異なる電極材料を用いて製造された各々のサンプルのＳＥＭ画像は、ＳＷＮＴの整列の劇的な減少の証拠をほとんど示さない。図７Ａと図７Ｂは、黒鉛および酸化インジウムスズを被覆したガラスを用いて加工処理された１０重量％ＳＷＮＴ／ＭＤＰＥ複合材のサンプルのそれぞれのＳＥＭ画像を示す。
【００９０】
[00132]検討
[00133] ＥＦＶＳ加工処理法は現行のＣＮＴ／ポリマー加工処理方法を上回る利点を提供するが、一方向のＣＮＴの整列を伴うＣＮＴ／ポリマー複合材の加工処理を妨げる問題に対処することにより、加工されたサンプルのさらなる改善が可能になるであろう。高電圧のＤＣ電源を用いてＣＮＴ／ポリマー複合材のサンプルを加工することによって、加工されたサンプルの中でのカーボンナノチューブの整列が増大することが、分析によって示された。さらに、高出力のＡＣ電源を適用すると、より低い電界強度を用いて一方向でのＣＮＴの整列がなされることが示された［４〜６、９］。導電性の平行なプレートの配置を制御することによって、ＣＮＴ／ポリマー複合材の全体での制御された多方向のＣＮＴの整列を生じさせることができる。
【００９１】
[00134]電界の間の容積内の物質の誘電率を正確に定量化することによって、用いられる電界が１００Ｖ/ｃｍのＣＮＴの整列の限界値に達するか否かを正確に計算することができる。低い誘電率の材料を適用することによって有効な電界強度は増大するが、他の材料を使用することでＥＦＶＳ加工処理法の効能は低下するかもしれない。さらに、フィルター室の中の化学種の多数の化学反応が見積もりを大きく変化させ、そして適用される有効な電界を低下させるかもしれない。可能性のある全ての化学反応を予測して検討することにより、有効な電界強度の予測の正確さを高めることが容易になる。
【００９２】
[00135] ＥＦＶＳ加工処理法のために用いるべき導電性の平行なプレートとして用いられる特定の材料の選択も、ＥＦＶＳ加工処理法の導電性に影響する。反応性が限定された導電性材料を選択することにより、大きな誘電率を有する金属酸化物のような表面の形成物が発達する可能性が低下する。電極の表面に見いだされる化学成分に応じて起こるかもしれない化学反応によって表面の形成物が生じる機会は、平行なプレートの表面を繰返し清掃することによっても低下する。
【００９３】
[00136]結論
[00137] 電界−真空噴霧加工処理方法は、低粘度の溶剤を横切って加えられる電解の使用を含む、フィルター室の中でＣＮＴｓの一方向の整列を生じさせる新規な複合材料加工処理方法である。さらに、溶融したポリマーが直接凝固することと浸透することによって、加熱された溶液を吹き付けた場所でポリマーが冷却して結晶化すると、整列したＣＮＴの網状構造はその場に固定される。これらの有益な特性が、複合材料の全体を通して整列したＣＮＴの網状構造を有するＣＮＴ／ポリマー複合材を加工することを可能にする。電界強度、導電性電極どうしの間の容積の誘電率、さらには導電性電極として用いられる材料などの因子を考察することによって、電界−真空噴霧加工処理方法をより最適化する方法を理解することができる。ＥＦＶＳ加工処理法の電界強度が増大すると、導電性電極どうしの間の容積の誘電率は低下し、そして限定された高誘電率の表面形成物を有する材料を選択することによって、ＣＮＴ／ポリマー複合材の中でのＣＮＴの整列を増大させることができ、それにより導電性をさらに大きくすることができる。
【００９４】
[00138]参考文献
［１］Du, F., Fischer, J. and Winey, K. Coagulation method for preparing single-walled carbon nanotube/poly(methyl methacrylate) composites and their modulus, electrical conductivity and thermal stability.（単層カーボンナノチューブ／ポリ(メチルメタクリレート)複合剤を調製するための凝固方法およびそれらのモジュラス、導電性および熱安定性） J. Polym. Sci. B Polym. Phys. 41, 3333-3338 (2003).
［２］Zhu, Y. 他、Alignment of multiwalled carbon nanotubes in bulk epoxy composites via electric field.（塊状エポキシ複合材の中での多層カーボンナノチューブの電界による整列） J. Appl. Phys. 105, 054319 (2009).
［３］Walters, D. 他、In-plane-aligned membranes of carbon nanotubes.（カーボンナノチューブの平面内整列膜） Chemical Physics Letters 338, 14-20 (2001).
［４］Park, C. 他、Aligned single-wall carbon nanotube polymer composites using an electric field.（電界を使用して整列した単層カーボンナノチューブ・ポリマー複合材） Journal of Polymer Science Part B: Polymer Physics 44, 1751-1762. 2006.
［５］Ma, C. 他、Alignment and dispersion of functionalized carbon nanotubes in polymer composites induced by an electric field.（電界によって誘導された、ポリマー複合材中での機能化カーボンナノチューブの整列と分散）Carbon 46, 706-710. 2005.
［６］Senthil Kumar, M. 他、DC electric field assisted alignment of carbon nanotubes on metal electrodes.（ＤＣ電界によって補助された、金属電極上でのカーボンナノチューブの整列）Solid-State Electronics 47, 2075-2080. 2003.
［７］Martin, C. 他、Electric field-induced aligned multi-wall carbon nanotube networks in epoxy composites.（エポキシ複合材の中で電界によって誘導されて整列した多層カーボンナノチューブの網状構造） Polymer 46 (2005) 877-886.
［８］Rogensues, A. Nanocomposite Membranes and Carbon Nanoparticle Alignment via External Fields.（ナノ複合材膜および外部電界によるカーボンナノ粒子の整列） Department of Civil and Environmental Engineering. https://www.msu.edu/~rogensul/Projects files/MiniProposal AR.pdf
［９］Miller, L. and Mullin, J. Electronic materials: from silicon to organics.（電子材料：シリコンから有機物まで） Springer. New York. 1991.
[00139]実施例２．電界−真空噴霧加工処理方法の最適化
[00140]本実施例では、電界−真空噴霧法の加工処理の最適化に関する検討について説明する。加工処理の最適化は、ワイヤ複合材を製造するための太くて大きなサンプルを生成する迅速なプロセスの開発からなる。ＣＮＴの整列の原理を理解し、そして一方向でのＣＮＴの整列の増大を達成するために、研究が行なわれた。ワイヤ形状のＳＷＮＴ／ＭＤＰＥ複合材を製造するための他の加工処理方法の最適化を継続するために、連続的なサンプルが加工された。これらの研究は、ＳＷＮＴ／ＭＤＰＥ複合材の電気抵抗率をさらに低下させるという目的を達成するために行なわれた。
【００９５】
[00141] 加工処理の最適化
[00142]複合材料を加工処理するこの電界−真空噴霧法については前に説明し、そして図１と図２で示された。図２Ａに示すように、ＥＦＶＳ装置は底部にフィルター２９を保持するフィルター室３２からなる。導電性プレート２８が真空室２６の外側に固定されていて、真空室はこれを横切る電界を誘導する。
【００９６】
[00143] ＥＦＶＳ法の最適化は下記のパラメーターの最適化を含む：
−  ＣＮＴの整列
−  加工処理の速度
−  プロセスの規模の調整。
上記の因子のそれぞれについて以下でさらに詳細に説明する。
【００９７】
[00144]カーボンナノチューブの整列
[00145] ＥＦＶＳ法を用いてＣＮＴ／ＭＤＰＥ複合材を加工処理する際のＣＮＴｓの整列を増大させることは、下記の因子に依存する：
−  低粘度の溶剤
−  高電圧の電界
−  溶剤中でのＣＮＴの分散。
【００９８】
[00146]溶剤で懸濁させたＣＮＴｓの溶液の調製は、ＳＷＮＴ／ＭＤＰＥ複合材を加工処理する際の最初の重要な工程である。低粘度の溶剤を使用することにより、溶剤の低い障害性のために、溶液中でのＳＷＮＴｓの移動を可能にする。高電圧の電界はＳＷＮＴ上での双極子モーメントの誘起を確実にする。１０００Ｖ  ＤＣの最低電界強度を用いることが、文献によって推奨されている。最後に、溶剤中でＳＷＮＴが分散していることが望ましい。何故ならば、溶液中にＳＷＮＴｓが過度に多量に存在しているとＳＷＮＴｓの凝集が生じ、整列しにくくなるからである。理論に拘束はされないが、これは、大きな凝集物質上に作用する電界の影響が小さくなるために、双極子の形成が少なくなる結果であろう。
このＳＷＮＴｓの大きな凝集物質は「ロープ」と呼ばれる。
【００９９】
[00147]この調査において、ＳＷＮＴｓを懸濁させるための溶剤としてＮ−メチル−２−ピロリドン（ＮＭＰ）を用いた。ＳＷＮＴｓの分散はプローブ音波発生器を用いて行った。プローブ音波発生器を１．５時間にわたって３０％の最大エネルギーに設定し、１対１のパルスに設定した。導電性プレートを横切る電圧を大きくするために、高電圧の電源を購入した。その電源は５０００Ｖの最大電圧出力を有している。これは、誘起されるＳＷＮＴｓの整列を増大させるためである。ＮＭＰ中でのＳＷＮＴの電流濃度（current concentration）は０．１ｍｇ/ｍｌである。
【０１００】
[00148] 加工処理の速度
[00149] ＥＦＶＳ法を用いてＳＷＮＴ／ＭＤＰＥ複合材を加工処理する速度は下記の因子に依存すると考えられる：
−  真空の強度
−  溶剤の蒸発速度。
【０１０１】
[00150] ＳＷＮＴｓを溶液中に懸濁させるために用いられた溶剤を除去することにより、ＳＷＮＴ／ＭＤＰＥ複合材のサンプルを適切に加工処理することができる。溶剤を完全に除去しなくても、複合材料の全体を通しての電子の輸送が妨げられる結果として、ＳＷＮＴ／ＭＤＰＥ複合材の導電性は大きく低下するだろう。除去を促進するために、高い真空強度によってフィルター紙を通して溶剤を吸引する。蒸発速度を増大させると、溶剤の蒸発が可能になる。
【０１０２】
[00151]この検討において用いられた真空装置も図２Ｄに示される真空装置である。溶剤の蒸発速度を大きくするために、空気弁に管を接続して、これを装置のフィルター室の上に向けた。これにより、ＮＭＰの蒸気圧が低下したために、蒸発が増加した。これによって空気の循環が増大したために、ＮＭＰの蒸気が除去された。ＳＷＮＴ／ＭＤＰＥ複合材の加工処理時間は短縮した。
【０１０３】
[00152]プロセスの規模の拡張
[00153]今のところ、現行の装置のサイズの二倍の装置の中に装着することを可能にするために、導電性プレートは大きなサイズで作られた。これにより、大きなサンプルを加工することができて、またワイヤ形状のものを開発するために用いることができる。図１は、現在考えられている現行のモーターの付いたポンプで補助する装置を示す。検討されている別の真空装置は図３に示すもので、この図は高導電性のカーボンナノチューブ・ポリマー複合材シートを加工するために用いることのできる工業的な装置の概略図を示す。
【０１０４】
[00154]研究調査
[00155]行われた研究調査は、ＳＷＮＴの整列に及ぼす、導電性プレートとして用いられる様々な導電性材料の影響および導電性プレートどうしの間の距離の影響が含まれる。
【０１０５】
[00156] 導電性プレートとして用いられる材料の影響について現在考慮されているものは、ＳＷＮＴ／ＭＤＰＥ複合材の目下のところ加工されたサンプルについてのＳＥＭの結果として考えられている。ＳＷＮＴ／ＭＤＰＥ複合材の最初の加工処理は、酸化インジウムスズで被覆したガラスを用いて行われた。ＳＥＭによって認められる高度の整列は、酸化インジウムスズで被覆したガラスを用いて行われる。現在は、銅板が導電性プレートとして用いられている。
【０１０６】
[00157]幾つかの態様において、銅板の表面で酸化物が形成されることによって、（例えば１８．１の）高い誘電率を有する酸化銅の層が生じる結果として電界強度が低下するだろう。導電性プレートどうしの間にある高誘電率の物質は電界強度を低下させ、その結果、カーボンナノチューブの整列が減少すると予想される。このことは、導電性プレートが大きなコンデンサーとして作用するという極めて単純化されたモデルを用いて、下記の式を用いて説明することができる：
Ｃ＝εｒε０×（Ａ／ｄ）
[00158]上の式において、Ｃはキャパシタンス、Ａは二つのプレートが重なる面積、εｒはプレートどうしの間にある物質の静電比誘電率（しばしば誘電率と呼ばれる）（真空について、εｒ＝１）、ε０は絶対誘電率（ε０＝８．８５４×１０−１２Ｆｍ−１）、そしてｄはプレートどうしの間の距離である。
【０１０７】
[00159] 導電性プレートの上の表面形成物は考慮すべき重要なものであり、何故ならば、これは導電性プレートどうしの間にすでにある物質の誘電率に付加されるものであり、電界の影響をさらに低下させるかもしれないからである。銅板と黒鉛の板を有する純粋なＳＷＮＴｓのサンプルを加工する効果を知るための現行の試験が行なわれた。
【０１０８】
[00160] 導電性プレートどうしの間の距離も電界の強度に影響すると、出願人は考える。導電性プレートの間の距離が大きくなると、電界の強度は低下する。コンデンサーのキャパシタンスに関連させて装置の電界強度を説明する同じ極めて単純化されたモデルを用いると、導電性プレートの間の距離が大きくなるときキャパシタンスは低下する、すなわち、電界の装置については電界が低下するだろう。目下の研究は、導電性プレートの間の様々な距離とその電界に及ぼす影響を試験するように展開されている。
【０１０９】
[00161]加工処理されたサンプル
[00162]この期間において、幾つかのサンプルが加工処理されて、あるものは以前のものよりもずっと大きな厚さのサイズとされた。上で述べたように、ＳＥＭを用いて認められる整列において、選択されたサンプルの範囲を通して限定された整列が明らかになった。現在のＳＥＭの評価は、加工されたサンプルの全体を適切に評価するために、サンプルの全体に分散が行われた幾つかのサンプルが得られるように構築されている。
【０１１０】
[00163]材料
[00164]ポリマーの材料の選択は中密度ポリエチレンに限定されていた。サンプルを加工処理するために、二つのタイプのカーボンナノチューブが用いられた。すなわち、ＣＧ１００および精製されたＨｉＰＣＯカーボンナノチューブである。前述したように、カーボンナノチューブを懸濁させるための溶剤としてＮＭＰが用いられた。吹き付け処理の際の溶融したポリマーを懸濁させるために、ジクロロベンゼンが選択された。ＰＴＦＥの０．１ミクロンサイズの細孔を有するフィルターも用いられた。
【０１１１】
[00165]手順
[00166] ＳＷＮＴ／ＭＤＰＥ複合材を加工処理するために電界−真空噴霧加工処理方法が用いられた。その手順は下記の工程からなる：
１．真空ポンプ装置に真空ろ過室を装着する。
２．次いで、真空室の最上部にフィルター紙を取り付ける。
３．次いで、真空ろ過室にフィルター室を固定し、真空ろ過室にフィルター紙も固定する。
４．次いで電気的短絡が生じないようにして、真空ろ過室に導電性プレートを固定する。
５．真空ポンプを作動させ、次いで、導電性プレートを高電圧電源にクランプを用いて接続する。
６．カーボンナノチューブを適当な溶剤中に十分に分散させ、そして大きな凝集物があれば、デカントしてそれを除去する。
７．任意の種類のポリマーを、それを溶解することのできる溶剤と混合し、それによって、ポリマーと溶剤の溶液が流動することができて、それが非粘性であるようにする。
８．フィルター室の上に機械スプレーを設置し、そして高電圧電源のスイッチを入れる。
９．カーボンナノチューブの分散液を真空ろ過室の中に吹き付け、そして高電圧電源のスイッチを入れる。その結果、カーボンナノチューブは電界の方向に整列する。
１０．ナノチューブが整列して網状構造が形成したら、すぐにポリマーを吹き付けて、その網状構造と整列の形成を固定させる。
１１．溶剤をフィルター室から減圧除去する。
１２．それぞれの厚さに達するまで工程１１と１２を繰り返す。
１３．全ての溶剤がフィルター室から除去されたら、電界を切る。
１４．真空ポンプで補助してカーボンナノチューブ／ポリマー複合材を乾燥させる。
１５．真空室からフィルター紙を注意深く取り出す。
１６．フィルター紙からカーボンナノチューブ／ポリマー複合材の薄いフィルムまたはワイヤを注意深く取り出し、そして数時間にわたって所望の温度で乾燥させる。
【０１１２】
[00167]この研究において、前述したＥＦＶＳ法を用いてカーボンナノチューブのサンプルを加工処理した。５０００Ｖの電源がＳＷＮＴの整列を生じさせるのに十分に強いものであるかどうかを試験するために、これらのＳＷＮＴのサンプルにはＭＤＰＥが全く含まれていなかった。
【０１１３】
[00168]結果
[00169] ＳＷＮＴ／ＭＤＰＥ複合材は、電界の方向に平行な整列方向に沿って、３．５６×１０−３オーム・ｃｍから３．４３×１０−２オーム・ｃｍまでの範囲の容積抵抗率を示した。電界の方向に垂直な非整列方向においては、５．０６×１０−３オーム・ｃｍから５．１１×１０−２オーム・ｃｍまでの範囲の容積抵抗率を示した。下の表４はＳＷＮＴ／ＭＤＰＥ複合材の結果を示す。
【０１１４】
【表４】
2013523591.tif 000005
【０１１５】
[00170]（特に示さない限り）表４に示すＳＷＮＴ／ＭＤＰＥ複合材のサンプルの全てが、銅の導電性プレートを用いて加工処理された。１０重量％ＨｉＰＣＯ精製ＳＷＮＴ／ＭＤＰＥ複合材のサンプルのＳＥＭ写真は、複合材の中でのカーボンナノチューブの不均一な整列を示した。図８ＡはＭＤＰＥのマトリックスの中で整列していないカーボンナノチューブを示す。図８Ｂは同じ１０重量％精製ＳＷＮＴ／ＭＤＰＥ複合材のサンプル２の中の整列したカーボンナノチューブの網状構造を示す。
【０１１６】
[00171] 追加のＳＥＭ画像を図９Ａと図９Ｂに示す。具体的には、図９Ａと図９Ｂは１０重量％ＨｉＰＣＯ精製ＳＷＮＴ／ＭＤＰＥ複合材のサンプルのＳＥＭ画像を示す。ナノチューブの網状の整列が認められる。さらに、電子の流れのための連続した網状構造が認められる。また、ナノチューブは複合材料の中で良好に分散していることが認められる。
【０１１７】
[00172]追加の研究において、様々な濃度のカーボンナノチューブが用いられた。
下の表５は、様々な濃度のＳＷＮＴｓを含むＭＤＰＥの薄いフィルムを加工処理した後に得られた抵抗率の値の幾つかのものを示す。
【０１１８】
【表５】
2013523591.tif 000006
【０１１９】
[00173] 図１０は、上のＥＦＶＳ法を用いて加工処理した１０重量％ＨｉＰｃｏ／ＳＷＮＴ／ＭＤＰＥ（サンプル２）複合材フィルムについての偏光ラマンスペクトルを示す。ラマンスペクトルは整列したもの（図１０Ａ）および整列していないもの（図１０Ｂ）を示している。導電性の異方性は偏光ラマンの異方性とほぼ同じであることがわかる。さらに、スペクトルは、Ｇ（並行）と比較してＧ（垂直）についてのＧピーク強度が増大したことを示している。
【０１２０】
[00174] 同様に、図１１は１０重量％のＳＷＮＴ／ＭＤＰＥの「Ｇピーク」強度のラマン写像を示し、整列した複合材料（図１１Ａ）および偏光レーザービームに対して垂直な方向に整列した複合材料（図１１Ｂ）のものを示す。スペクトルは、図１１Ｂにおける写像によって示されるように、整列による強度の低下を示している。これらのサンプルは７８５ｎｍのレーザーを用いて４０μ×４０μの範囲から収集された。特徴のないラマン写像は、走査した範囲におけるＳＷＮＴｓの均一な分散を示している。偏光レーザービームの方向における試料（図１１Ａ）と比較しての強度の低下（図１１Ｂ）は、試料中で整列していることを示している。
【０１２１】
[00175]将来の研究
[00176]将来の加工処理の改善は、より良好な整列を得るために電界強度を改善することの基礎を知ることと、電界強度を低下させる可能性のあるあらゆる逆効果と取り組むために装置構成を改造することに向けて移行するだろう。将来の研究調査は、導電性プレートどうしの間の距離の変化と複合材料のサンプルの中で生じるカーボンナノチューブの整列との影響を扱うであろう。さらに、電界を伴って用いられる材料の効果をより良く理解するために、導電性プレートどうしの間の全体的な誘電率の単純化されてモデル化された計算が行われるだろう。次いで、この計算は、導電性プレートどうしの間で１０００Ｖの電圧限界に達するかどうかを見積もるために、電界を横切るおおよその電圧降下を計算するために利用されるだろう。ＳＷＮＴ／ＭＤＰＥ複合材のワイヤ状のサンプルを加工処理するための十分な塊状材料を得るために、ＳＷＮＴ／ＭＤＰＥ複合材サンプルは継続して加工処理されるだろう。複合材サンプルのさらなる加工処理は、これまでに加工したサンプルと同等のレベルの整列を達成するために、酸化インジウムスズで被覆したガラスを用いて行われるだろう。
【０１２２】
[00177]参考文献
１．Senthil Kumar, M. 他、DC electric field assisted alignment of carbon nanotubes on metal electrodes.（ＤＣ電界によって補助された、金属電極上でのカーボンナノチューブの整列）Solid-State Electronics 47, 2075-2080 (2003).
２．Bauhofer, W. & Kovacs, J.Z. A review and analysis of electrical percolation in carbon nanotube polymer composites.（カーボンナノチューブ・ポリマー複合材における電気パーコレーションの再検討と分析） Composites Science and Technology 69, 1486-1498 (2009).
３．De, S. 他、Transparent, Flexible, and Highly Conductive Thin Films Based on Polymer-Nanotube Composites.（ポリマー・ナノチューブ複合材に基づく透明で可撓性かつ高導電性の薄膜） ACS Nano 3, 714-720 (2009).
４．Hu, L., Hecht, D.S. & Gruner, G. Percolation in Transparent and Conducting Carbon Nanotube Networks.（透明で導電性のカーボンナノチューブ網状構造体） Nano Letters 4, 2513-2517 (2004).
５．Xie, X., May, Y. & Zhou, X. Dispersion and alignment of carbon nanotubes in polymer matrix: A review.（ポリマーマトリックス中でのカーボンナノチューブの分散と整列：再検討） Materials Science and Engineering: R: Reports 49, 89-112 (2005).
６．Curran, S.A. 他、Electrical transport measurements of highly conductive carbon nanotube/poly(bisphenol A carbonate) composite.（高導電性のカーボンナノチューブ／ポリ（ビスフェノールＡカーボネート）複合材の電気輸送の測定） J. Appl. Phys. 105, 073711 (2009).
７．Geng, H. 他、Effect of Acid Treatment on Carbon Nanotube-Based Flexible Transparent Conducting Films.（カーボンナノチューブをベースとする可撓性で透明かつ導電性のフィルムに及ぼす酸処理の影響）Journal of the American Chemical Society 129, 7758-7759 (2007).
８．Bocharova, V. 他、Ultrathin Transparent Conductive Films of Polymer-Modified Multiwalled Carbon Nanotubes.（ポリマーで改質された多層カーボンナノチューブの極めて薄い透明で導電性のフィルム） The Journal of Physical Chemistry B 110, 14640-14644 (2006).
９．Liu, J. 他、Controlled deposition of individual single-walled carbon nanotubes on chemically functionalized template.（化学的に機能化されたテンプレート上への個々の単層カーボンナノチューブの制御された堆積）Chemical Physics Letters 303, 125-129 (1999).
10．Dettlaff-Weglikowska, U. 他、Conducting and transparent SWNT/polymer composites.（導電性で透明なＳＷＮＴ／ポリマー複合材） physica status solidi (b) 243, 3440-3444 (2006).
11．Giordani, S. 他、Debundling of Single-Walled Nanotubes by Dilution: Observation of Large Populations of Individual Nanotubes in Amide Solvent Dispersions.（希釈による単層ナノチューブのほぐし：アミド溶剤分散液中の個々のナノチューブの大きな個体群の観察） The Journal of Physical Chemistry B 110, 15708-15718 (2006).
12．Pint, C.L. 他、Dry Contact Transfer Printing of Aligned Carbon Nanotube Patterns and Characterization of Their Optical Properties for Diameter Distribution and Alignment.（整列したカーボンナノチューブパターンの乾燥接触転写および直径分布と整列についてのそれらの光学的性質の特徴づけ） ACS Nano 0,
13．Dresselhaus, M.S., Jorio, A., Hofmann, M., Dresselhaus, G. & Saito, R. Perspectives on Carbon Nanotubes and Graphene Raman Spectroscopy.（カーボンナノチューブとグラフェンのラマン分光分析についての展望） Nano Letters 0,
14．Du, F. 他、Nanotube Networks in Polymer Nanocomposites: Rheology and Electrical Conductivity.（ポリマーナノ複合材におけるナノチューブの網状構造：レオロジーと導電性）Macromolecules 37, 9048-9055 (2004).
15．Ahir, S., Huang, Y. & Terentjev, E. Polymers with aligned carbon nanotubes: Active composite materials.（整列したカーボンナノチューブを含むポリマー） Polymer 49, 3841-3854 (2008)．
16．Baughman, R.H., Zakhidov, A.A. & de Heer, W.A. Carbon Nanotubes−the Route Toward Applications.（カーボンナノチューブ−応用に向けての道筋） Science 297, 787-792 (2002).
17．Dai, J., Wang, Q., Li, W., Wei, Z. & Xu, G. Properties of well aligned SWNT modified poly(methyl methacrylate)nanocomposites.（良好に整列したＳＷＮＴで改質したポリ（メチルメタクリレート）ナノ複合材）Materials Letters 61, 27-29 (2007).
18．Kyrylyuk, A.V. & van der Schoot, P. Continuum percolation of carbon nanotubes in polymeric and colloidal media.（高分子コロイド状媒質中のカーボンナノチューブの連続パーコレーション）Proceedings of the National Academy of Sciences 105, 8221-8226 (2008).
19．O’Connor, I., De, S., Coleman, J.N. & Gun’ko, Y.K. Development of transparent, conducting composites by surface infiltration of nanotubes into commercial polymer films.（市販のポリマーフィルムへのナノチューブの表面浸透による透明で導電性の複合材料の開発） Carbon 47, 1983-1988 (2009).
20．O’Shea, J.N. 他、Electrospray deposition of carbon nanotubes in vacuum.（真空中でのカーボンナノチューブの電気噴霧堆積） Nanotechnology 18, 035707 (2007).
21．Pint, C.L., Xu, Y., Morosan, E. & Hauge, R.H. Alignment dependence of one-dimensional electronic hopping transport observed in films of highly aligned, ultralong single-walled carbon nanotubes.（高度に整列した極めて長い単層カーボンナノチューブのフィルムにおいて観察される一次元電子跳躍輸送の整列依存性） Appl. Phys. Lett. 94, 182107-3 (2009).
22．Li, C., Thostenson, E.T. & Chou, T. Effect of nanotube waviness on the electrical conductivity of carbon nanotube-based composites.（カーボンナノチューブをベースとする複合材料の導電性に及ぼすナノチューブの波打ちの影響）Composites Science and Technology 68, 1445-1452 (2008).
[00178] さらに詳しく説明しなくても、当業者であれば、本明細書の説明を用いて本発明を最大限に利用することができると考える。ここで説明した態様は例示のものであると解釈され、この開示の残りのものをいかなるやり方でも制限しないと解釈されるべきである。好ましい態様が示され、そして説明されたが、それらの多くの変形や修正が、本発明の精神と教示から逸脱することなく当業者によって成され得る。従って、保護の範囲は上で示した記載によっては制限されず、それは特許請求の範囲によってのみ制限され、その保護の範囲には特許請求の範囲の主題の全ての同等物も含まれる。ここで挙げた全ての特許、特許出願および刊行物の開示は、本明細書で示したものと一致してそれを補足する手順上の詳細またはその他の詳細を提供する限り、本明細書に参考文献として取り込まれる。
【符号の説明】
【０１２３】
１０  真空装置、  １２  音波処理装置、  １４  容器、  １６  第一の管、  １８  ポンプ、  ２０  第二の管、  ２２  弁、  ２４  噴霧ノズル、  ２６  収集室、  ２７  カーボンナノチューブ、  ２８  導電性プレート、  ２９  フィルター、  ３０  収集フラスコ、  ３２  ろ過室、  ５０  真空装置、  ５２  モーター、  ５４  機械スプレー、  ５６  モーター、  ５８導電性プレート、  ６０  収集室、  ６２  フィルター、  ６４  電源、  ６６  真空ポンプ、  ６８  溶媒収集タンク。
【図１】
2013523591.tif 000007
【図２Ａ】
2013523591.tif 000008
【図２Ｂ】
2013523591.tif 000009
【図２Ｃ】
2013523591.tif 000010
【図２Ｄ】
2013523591.tif 000011
【図３】
2013523591.tif 000012
【図４】
2013523591.tif 000013
【図６Ａ】
2013523591.tif 000014
【図６Ｂ】
2013523591.tif 000015
【図７Ａ】
2013523591.tif 000016
【図７Ｂ】
2013523591.tif 000017
【図８Ａ】
2013523591.tif 000018
【図８Ｂ】
2013523591.tif 000019
【図９Ａ】
2013523591.tif 000020
【図９Ｂ】
2013523591.tif 000021
【図５】
2013523591.tif 000022
【図１０】
2013523591.tif 000023
【図１１】
2013523591.tif 000024
【国際調査報告】
2013523591.tif 000025